СПОСОБ СИНТЕЗА МОНОКРИСТАЛЛИЧЕСКОГО СВЕРХПРОВОДЯЩЕГО ТЕТРАГОНАЛЬНОГО МОНОСЕЛЕНИДА ЖЕЛЕЗА, СОДЕРЖАЩЕГО ОТ 15 ДО 23 МОЛЬНЫХ ПРОЦЕНТОВ МОНОСУЛЬФИДА ЖЕЛЕЗА

Способ синтеза монокристаллического сверхпроводящего тетрагонального моноселенида железа, содержащего от 15 до 23 мольных процентов моносульфида железа, включающий нагрев герметичной ампулы, заполненной солевым расплавом на основе хлорида алюминия, нагрев ампулы осуществляют с градиентом температур, от величины 450ºС – 350ºС, со стороны размещения шихты до температуры, уменьшенной на 30ºС – 100ºС с противоположной стороны, а нагрев осуществляют в течение времени, обеспечивающем перенос шихты из селена и железа в противоположный конец ампулы, отличающийся тем, что шихта FeSe+Fe отделяется от шихты FeS+Fe с помощью открытой ампулы меньшего диаметра.